(57)【要約】【課題】破断分割法によって容易に製造可能なチタン合金製の分割型コンロッドおよびその製造方法を提供する。【解決手段】本発明によるコンロッドは、チタン合金から形成され、ロッド本体部１０と、ロッド本体部１０の一端に設けられた大端部３０とを備え、大端部３０が、ロッド本体部１０の一端に連続するロッド部３３と、ロッド部３３に結合されるキャップ部３４とに破断分割された分割型コンロッドである。大端部３０は、ロッド部３３とキャップ部３４との合わせ面Ｐの近傍に介在物８を含み、介在物８の長手方向が合わせ面Ｐに対して０°以上３０°以下の角をなしている。【選択図】図５
2006308027.tif 000002
【特許請求の範囲】
【請求項１】
チタン合金から形成され、
ロッド本体部と、
前記ロッド本体部の一端に設けられ、貫通孔を有する大端部と、を備え、
前記大端部が、前記ロッド本体部の前記一端に連続するロッド部と、前記ロッド部に結合されるキャップ部とに破断分割された分割型コンロッドであって、
前記大端部は、前記ロッド部と前記キャップ部との合わせ面の近傍に介在物を含み、
前記介在物の長手方向が前記合わせ面に対して０°以上３０°以下の角をなすコンロッド。
【請求項２】
前記介在物の長手方向が、前記合わせ面に対して略平行である請求項１に記載のコンロッド。
【請求項３】
前記合わせ面の近傍におけるメタルフローが前記介在物の長手方向に略平行である請求項１または２に記載のコンロッド。
【請求項４】
前記チタン合金は、希土類元素および硫黄を含み、前記介在物は、希土類元素と硫黄の化合物である請求項１から３のいずれかに記載のコンロッド。
【請求項５】
前記チタン合金は、０．０５ｗｔ％以上０．７ｗｔ％以下の希土類元素および０．０５ｗｔ％以上０．２ｗｔ％以下の硫黄を含む請求項４に記載のコンロッド。
【請求項６】
前記チタン合金は、２．５ｗｔ％以上６．７５ｗｔ％以下のアルミニウムおよび１．６ｗｔ％以上４．５ｗｔ％以下のバナジウムを含む請求項１から５のいずれかに記載のコンロッド。
【請求項７】
ロックウェル硬さが３３ＨＲＣ以上である請求項１から６のいずれかに記載のコンロッド。
【請求項８】
請求項１から７のいずれかに記載のコンロッドを備えた内燃機関。
【請求項９】
請求項８に記載の内燃機関を備えた自動車両。
【請求項１０】
チタン合金から形成され、ロッド本体部および前記ロッド本体部の一端に設けられた大端部を有するコンロッドを用意する工程と、
前記コンロッドの前記大端部を所定の破断予定面に沿って破断分割する工程と、
を包含する破断分割型コンロッドの製造方法であって、
前記コンロッドを用意する工程は、前記コンロッドの前記大端部が前記破断予定面の近傍に介在物を含み、且つ、前記介在物の長手方向が前記破断予定面に対して０°以上３０°以下の角をなすように行われるコンロッドの製造方法。
【請求項１１】
前記コンロッドを用意する工程は、熱処理を行う工程を包含する請求項１０に記載のコンロッドの製造方法。
【請求項１２】
前記大端部を破断分割する工程の前に、前記コンロッドを冷却する工程を包含する請求項１０または１１に記載のコンロッドの製造方法。
【発明の詳細な説明】
【技術分野】
【０００１】
本発明は、クランクシャフトとピストンとを連結するコンロッドおよびその製造方法に関し、特に、大端部が破断分割された破断分割型のコンロッドおよびその製造方法に関する。また、本発明は、そのようなコンロッドを備えた内燃機関や自動車両にも関する。
【背景技術】
【０００２】
自動車両の内燃機関には、クランクシャフトとピストンとを連結するために、コンロッド（あるいはコネクティングロッド）と呼ばれる部材が用いられている。図３２に、従来のコンロッド４０１を示す。コンロッド４０１は、棒状のロッド本体部４１０と、ロッド本体部４１０の一端に設けられた小端部４２０と、ロッド本体部４１０の他端に設けられた大端部４３０とを有している。
【０００３】
小端部４２０は、ピストンピンを通すための貫通孔４２５を有し、ピストンに接続される。一方、大端部４３０は、クランクピンを通すための貫通孔４３５を有し、クランクシャフトに接続される。
【０００４】
大端部４３０は、ロッド本体部４１０の一端に連続するロッド部４３３と、ロッド部４３３にボルト４４０によって結合されるキャップ部４３４とに分割されている。そのため、図３２に示したコンロッド４０１は、分割型のコンロッドと呼ばれる。
【０００５】
従来、コンロッドの材料としては鋼が広く用いられてきたが、近年、コンロッドの軽量化のためにチタン合金を用いることが提案されている。チタン合金を用いてコンロッドを製造する方法としては、特許文献１に開示されているような閉塞鍛造や密閉鍛造、あるいは、非特許文献１に開示されているような熱間鍛造が挙げられる。
【０００６】
これらの方法を用いて図３２に示したような分割型コンロッドを製造する場合、大端部を一体で、つまり、ロッド部とキャップ部とを一体で鍛造することにより、材料の歩留まりを高くすることができる。しかしながら、このようにして鍛造を行うと、当然ながら、その後にロッド部とキャップ部とを機械加工によって切り離す必要がある。また、切り離し後にも、ロッド部およびキャップ部の互いに当接する面を加工したり、ロッド部とキャップ部とを精度良く組み付けるための位置決め加工を行ったりする必要がある。チタン合金は、一般に、機械加工性が鋼よりも悪いため、これらの一連の加工工程が、チタン合金製のコンロッドの生産性の悪化や製造コストの増加の一因となっている。
【０００７】
この問題を解決する手法として、破断工法が提案されている。破断工法は、大端部を一体に形成した後に、脆性破断によってロッド部とキャップ部とに分割する手法である。ロッド部およびキャップ部の破断面には、脆性破断によって微細な凹凸が相補的に形成される。これらの破断面に対しては、別途に加工を行う必要がない。また、破断面に相補的に形成された微細な凹凸によって、ロッド部とキャップ部とを組み付けたときに精度良く位置決めを行うことができるので、位置決め構造を形成するための加工を行う必要もない。
【０００８】
この破断工法は、焼結鋼、炭素鋼、非調質鋼および浸炭鋼などの鋼材を用いたコンロッドについては多く実施されているが、チタン合金製のコンロッドについては、これまで実施された例がなく、チタン合金製のコンロッドに実施することは事実上不可能と考えられてきた。なぜならば、チタン合金は靭性が高いので、脆性破断が必要である破断工法をチタン合金製のコンロッドに対して行うことは極端に難しいからである。
【０００９】
また、チタン合金製コンロッドの破断分割は、以下の理由からも難しかった。従来、チタン合金製のコンロッドは、まず、チタン合金塊を塑性加工によって板状や棒状にし、これらの板状や棒状の部材からコンロッドを打ち抜くかあるいは切り出すことによって製造されてきた。あるいは、チタン合金製のコンロッドは、丸棒や板材その他の素形材から鍛造を行い、その鍛造品を仕上げ機械加工することによって製造されてきた。
【００１０】
その際、型設計の容易さや、強度向上、歩留まりの向上のために、図３３に示すように、コンロッドを構成するチタン合金のメタルフロー（ファイバーフローとも呼ばれる）がコンロッドの長手方向に平行になるように設計が行われてきた。メタルフローは、鍛造製品にみられる金属組織の流れであり、鍛流線とも呼ばれる。鍛造製品の切断面を腐食すると、メタルフローが繊維状の金属組織として視認される。図３３には、メタルフローを模式的に実線ＭＦで示している。上述のように設計されたコンロッドの大端部を破断分割するためには、メタルフローを横切るように、つまり、繊維状の金属組織を切断するように脆性破断を行わなければならない。このような脆性破断を、靭性の高いチタン合金製のコンロッドにおいて行うことは困難である。
【００１１】
特許文献２には、圧延鍛造により形成されたコンロッドの破断分割を容易にする手法として、図３４に示すように、メタルフローをコンロッドの長手方向に直交させる手法が開示されている。特許文献２には、この手法によれば、メタルフローを横切らないように破断を行うことができるので、破断分割を容易に行うことができると記載されている。また、特許文献２には、全般にわたって鋼製のコンロッドについての説明が記載されているが、この手法をアルミニウム合金製やチタン合金製のコンロッドに用いることができることが付加的に記載されている。
【特許文献１】特開昭６０−２４７４３２号公報
【特許文献２】特開平９−１８２９３２号公報
【非特許文献１】松原敏彦、「快削チタン合金コネクティングロッドの開発」、チタニウム・ジルコニウム、平成３年１０月、第３９巻、第４号、p. 175-184
【発明の開示】
【発明が解決しようとする課題】
【００１２】
しかしながら、本願発明者が、チタン合金製のコンロッドにおける破断分割について詳細な検討を行ったところ、鋼よりも靭性の高いチタン合金から形成されたコンロッドでは、メタルフローを所定の方向に設定するだけでは、破断分割を容易に行うことはできないことがわかった。
【００１３】
本発明は、上記問題に鑑みてなされたものであり、その目的は、破断分割法によって容易に製造可能なチタン合金製の分割型コンロッドおよびその製造方法を提供することにある。
【課題を解決するための手段】
【００１４】
本発明によるコンロッドは、チタン合金から形成され、ロッド本体部と、前記ロッド本体部の一端に設けられ、貫通孔を有する大端部とを備え、前記大端部が、前記ロッド本体部の前記一端に連続するロッド部と、前記ロッド部に結合されるキャップ部とに破断分割された分割型コンロッドであって、前記大端部は、前記ロッド部と前記キャップ部との合わせ面の近傍に介在物を含み、前記介在物の長手方向が前記合わせ面に対して０°以上３０°以下の角をなし、そのことによって上記目的が達成される。
【００１５】
ある好適な実施形態において、前記介在物の長手方向は、前記合わせ面に対して略平行である。
【００１６】
ある好適な実施形態において、前記合わせ面の近傍におけるメタルフローは前記介在物の長手方向に略平行である。
【００１７】
ある好適な実施形態において、前記チタン合金は、希土類元素および硫黄を含み、前記介在物は、希土類元素と硫黄の化合物である。
【００１８】
ある好適な実施形態において、前記チタン合金は、０．０５ｗｔ％以上０．７ｗｔ％以下の希土類元素および０．０５ｗｔ％以上０．２ｗｔ％以下の硫黄を含む。
【００１９】
ある好適な実施形態において、前記チタン合金は、２．５ｗｔ％以上６．７５ｗｔ％以下のアルミニウムおよび１．６ｗｔ％以上４．５ｗｔ％以下のバナジウムを含む。
【００２０】
ある好適な実施形態において、本発明によるコンロッドは、ロックウェル硬さが３３ＨＲＣ以上である。
【００２１】
本発明による内燃機関は、上記構成を有するコンロッドを備えており、そのことによって上記目的が達成される。
【００２２】
本発明による自動車両は、上記構成を有する内燃機関を備えており、そのことによって上記目的が達成される。
【００２３】
本発明によるコンロッドの製造方法は、チタン合金から形成され、ロッド本体部および前記ロッド本体部の一端に設けられた大端部を有するコンロッドを用意する工程と、前記コンロッドの前記大端部を所定の破断予定面に沿って破断分割する工程とを包含する破断分割型コンロッドの製造方法であって、前記コンロッドを用意する工程は、前記コンロッドの前記大端部が前記破断予定面の近傍に介在物を含み、且つ、前記介在物の長手方向が前記破断予定面に対して０°以上３０°以下の角をなすように行われ、そのことによって上記目的が達成される。
【００２４】
ある好適な実施形態において、前記コンロッドを用意する工程は、熱処理を行う工程を包含する。
【００２５】
ある好適な実施形態において、本発明によるコンロッドの製造方法は、前記大端部を破断分割する工程の前に、前記コンロッドを冷却する工程を包含する。
【発明の効果】
【００２６】
本発明によるチタン合金製のコンロッドの大端部は、ロッド部とキャップ部との合わせ面の近傍に介在物を含んでおり、この介在物の長手方向は、合わせ面に対して０°以上３０°以下の角をなしている。そのため、介在物によって合わせ面に沿った破断分割が助長され、破断分割を容易に行うことができる。
【発明を実施するための最良の形態】
【００２７】
本願発明者は、チタン合金製のコンロッドについて破断分割を好適に行うための手法を種々検討した。その結果、破断分割される部分の近傍に介在物を存在させ、さらに、その介在物の長手方向を所定の方向に向けることにより、従来不可能であると思われていたチタン合金製コンロッドの破断分割を容易に行うことができることを見出した。本願発明は、上記知見に基づいて想到されたものである。
【００２８】
以下、図面を参照しながら本発明の実施形態を説明する。なお、本発明は以下の実施形態に限定されるものではない。
【００２９】
図１および図２に、本実施形態におけるチタン合金製のコンロッド１を示す。図１および図２は、それぞれ破断分割前のコンロッド１を模式的に示す斜視図および平面図である。
【００３０】
コンロッド１は、図１および図２に示すように、ロッド本体部１０と、ロッド本体部１０の一端に設けられた小端部２０と、ロッド本体部１０の他端に設けられた大端部３０とを備えている。
【００３１】
小端部２０には、ピストンピンを通すための貫通孔（「ピストンピン孔」と呼ぶ）２５が形成されている。一方、大端部３０には、クランクピンを通すための貫通孔（「クランクピン孔」と呼ぶ）３５が形成されている。クランクピン孔３５は、典型的にはピストンピン孔２５よりも大径である。
【００３２】
大端部３０は、ロッド本体部１０から両側方に広がる肩部３１ａおよび３１ｂを有している。大端部３０の肩部３１ａおよび３１ｂには、ボルトを通すためのボルト孔３２が形成されている。本実施形態では、ボルト孔３２は、キャップ部３４側からロッド部３３側に向かって延び、ロッド部３３内部に底面を有する有底孔である。
【００３３】
以下の説明においては、ロッド本体部１０の延びる方向を「長手方向」と呼び、クランクピン孔３５の中心軸（図１中に一点鎖線で示されている）の方向を「軸方向」と呼ぶ。また、長手方向および軸方向に直交する方向を「幅方向」と呼ぶ。また、図１以降の図面において、長手方向を矢印Ｚで示し、軸方向を矢印Ｘで示し、幅方向を矢印Ｙで示す。
【００３４】
破断分割前の大端部３０では、図１および図２に示すように、ロッド部３３およびキャップ部３４が一体に形成されている。大端部３０は、軸方向Ｘおよび幅方向Ｙに平行な（すなわち長手方向Ｘに直交する）破断予定面Ａに沿って破断分割される。破断予定面Ａは、クランクピン孔３５の中心軸を通るように設定される。
【００３５】
図３に、破断分割後のコンロッド１を示す。コンロッド１の大端部３０は、ロッド本体部１０の他端に連続するロッド部３３と、ロッド部３３に結合部材（ここではボルト４０）によって結合されるキャップ部３４とに分割されている。
【００３６】
破断分割によって、ロッド部３３およびキャップ部３４には、それぞれ微細な凹凸を有する破断面Ｆが形成される。ロッド部３３の破断面Ｆとキャップ部３４の破断面Ｆとを互いに当接させ、ボルト孔３２にボルト４０をねじ込むことによって、ロッド部３３とキャップ部３４とが互いに結合される。ロッド部３３およびキャップ部３４の破断面Ｆは、互いに相補的な凹凸を有するので、ロッド部３３およびキャップ部３４の位置決めが正確になされる。また、破断面Ｆの凹凸同士が嵌合することによって、ロッド部３３とキャップ部３４との結合がより強固となり、大端部３０全体の剛性が向上する。
【００３７】
本実施形態におけるコンロッド１は、チタン合金中に介在物を含んでいる。図４は、後述するようにして実際に試作したコンロッドの断面を示す顕微鏡写真である。図４に示すように、チタン合金のマトリクス中に介在物８が存在している。介在物８は、異方的な形状を有し、例えば図４に示したような針状（繊維状）や楕円状である。介在物８の長さは、典型的には、１０μｍ〜４００μｍ程度である。なお、図４に例示した介在物８は、希土類元素と硫黄の化合物である。
【００３８】
図５に、ロッド部３３とキャップ部３４との合わせ面Ｐ近傍における介在物８の様子を模式的に示す。図５では、合わせ面Ｐ近傍の断面Ｃにおける介在物８を図中右下に拡大して示している。
【００３９】
図５に示すように、介在物８は、合わせ面Ｐに略平行に延びている。言い換えると、介在物８は、その長手方向が合わせ面Ｐに対して略平行となるように並んでいる。ここでは、キャップ部３４の断面内の介在物８を示したが、ロッド部３３の断面においても、介在物８の長手方向は合わせ面Ｐに略平行である。
【００４０】
なお、本願明細書では、ロッド部３３とキャップ部３４との「合わせ面」は、ロッド部３３とキャップ部３４の表面に形成された微細な凹凸を含む実際の破断面Ｆではなく、破断分割前のコンロッド１における破断予定面Ａと一致する仮想的な面Ｐを指す。本実施形態では、図１に示したように長手方向Ｘに直交する（つまり軸方向Ｘおよび幅方向Ｙに平行な）破断予定面Ａに沿って破断分割が行われるので、合わせ面Ｐは、長手方向Ｚに直交し、軸方向Ｘおよび幅方向Ｙに平行な平面である。なお、破断予定面Ａおよび合わせ面Ｐは、ここで例示したものに限定されない。破断予定面Ａおよび合わせ面Ｐは、長手方向Ｚに直交していなくてもよいし、軸方向Ｘおよび幅方向Ｙに平行でなくてもよい。
【００４１】
また、図６に、本実施形態におけるコンロッド１のメタルフローを示す。図６中に実線ＭＦで模式的に示すように、合わせ面Ｐ近傍におけるメタルフローは、合わせ面Ｐに略平行である。従って、合わせ面Ｐ近傍におけるメタルフローは、介在物８の長手方向に略平行である。このように、介在物８は、典型的には、その長手方向がメタルフローに沿うように並ぶ。これは、メタルフローが形成される際の金属組織の流れに追従して介在物８が伸びるためであると考えられる。従って、後述するように、メタルフローを合わせ面Ｐに略平行に設定することにより、介在物８の長手方向を合わせ面Ｐに略平行にすることができる。
【００４２】
上述したように、本実施形態におけるコンロッド１では、メタルフローが合わせ面Ｐ（破断分割前の破断予定面Ａ）に対して略平行である。そのため、メタルフローを横切らないように破断分割を行うことができるので、破断分割が容易である。
【００４３】
さらに、本実施形態におけるコンロッド１は、ロッド部３３とキャップ部３４との合わせ面Ｐの近傍に、長手方向が合わせ面Ｐに略平行な介在物８を含んでいる。本願発明者が種々の検討を行ったところによれば、このような介在物８を含むことによって、破断分割をより容易に、より確実に行うことができた。これは、異方的な形状を有する介在物８が破断の起点となることによって、介在物８の長手方向に平行な面に沿った脆性破断が助長されるためであると考えられる。
【００４４】
なお、ここでは、介在物８の長手方向およびメタルフローが軸方向Ｘに略平行な場合（図５および図６）を例示したが、本発明はこれに限定されない。介在物８の長手方向およびメタルフローは、合わせ面Ｐに略平行であればよく、合わせ面Ｐ内のいずれの方位に向いていてもよい。介在物８の長手方向およびメタルフローは、例えば、図７および図８に示すように幅方向Ｙに対して略平行（つまり軸方向Ｘに対して略直交）であってもよいし、軸方向Ｘおよび幅方向Ｙに交差していてもよい。
【００４５】
また、介在物８の長手方向およびメタルフローは、図９に示すように、合わせ面Ｐに対して比較的小さな角度であれば傾斜していてもよい。介在物８の長手方向と合わせ面Ｐとのなす角θが、０°以上３０°以下であれば、破断分割を従来に比べ容易に行うことができる。この理由を図１０（ａ）〜（ｃ）を参照しながら説明する。
【００４６】
図１０（ａ）に示すように、介在物８の長手方向と合わせ面Ｐとのなす角θが９０°である場合、メタルフローに直交する面に沿って破断を行うことになる。そのため、繊維状の金属組織を切断するように破断分割を行わなければならず、破断分割を好適に行うことが難しい。
【００４７】
これに対し、図１０（ｂ）に示すように、介在物８の長手方向が合わせ面Ｐに対して比較的小さな角度で傾斜している場合には、メタルフローに交差する面に沿って破断を行うことにはなるが、図１０（ａ）に示す場合よりも破断を容易に行うことができる。これは、メタルフローを模式的に示す実線ＭＦが合わせ面Ｐを横切る数を図１０（ａ）と図１０（ｂ）とで比較することからもわかるように、切断すべき繊維状組織の数が少なくなるからである。例えば、図１０（ｂ）に例示したように、介在物８の長手方向と合わせ面Ｐとのなす角θが３０°であると、切断すべき繊維状組織の数が約１／２となる。
【００４８】
また、図１０（ｃ）に示すように、介在物８の長手方向およびメタルフローと合わせ面Ｐとのなす角θが０°である場合には、メタルフローに平行な面に沿って破断を行うことになる。そのため、破断分割をさらに容易に行うことができる。
【００４９】
このように、介在物８の長手方向と合わせ面Ｐとのなす角θを０°以上３０°以下とすることによって、θ＝９０°である場合と比較して破断すべき繊維状組織の数を約１／２以下とすることができ、そのため、破断分割を十分に容易に行うことができる。
【００５０】
なお、本実施形態では、図２に示したように、ボルト孔３２が有底孔である。このような構造を採用すると、図３２に示したようにボルト孔としてロッド部を貫通する貫通孔を形成した場合に比べ、ロッド部３３の剛性を向上することができる。ボルト孔として貫通孔を形成した場合であっても、ロッド部を肉厚にすることによって剛性を確保することはできるが、その場合、コンロッドの重量化を招いてしまう。これに対し、ボルト孔３２を有底孔にすると、ロッド部３３の剛性を確保しつつ、コンロッド１の軽量化を図ることができる。
【００５１】
次に、本実施形態におけるコンロッド１の製造方法を説明する。ここでは、図１１および図１２に示すコンロッド１を例として製造方法を説明する。図１１および図１２は、破断分割前のコンロッド１を示す図であり、クランクピン孔３５の内周面に形成される好ましい構造の一例を具体的に示している。以下、簡単にこの構造を説明し、続いて、コンロッド１の製造方法を説明する。
【００５２】
クランクピン孔３５の内周面には、軸方向Ｘに延びる破断起点溝５０が形成されている。破断起点溝５０は、クランクピン孔３５の内周面と破断予定面Ａとが交差する部分の中央部に位置している。破断起点溝５０は、クランクピン孔３５の内周面の互いに対向する位置のそれぞれに形成されている。
【００５３】
また、破断起点溝５０の両側には、ベアリングとして機能する軸受けメタルを係止するための軸受け係止溝５１が形成されている。軸受け係止溝５１により軸受けメタルの回転が阻止される。各軸受け係止溝５１は、曲面状の底面を有する凹部からなり、クランクピン孔３５の周方向に延びるように設けられている。軸受け係止溝５１の底面は、軸方向Ｘに垂直な断面で円弧状に湾曲している。
【００５４】
さらに、軸受け係止溝５１の両側に、切り欠き部５２がそれぞれ設けられている。各切り欠き部５２は、曲面状の底面を有し、クランクピン孔３５の周方向に延びるように設けられている。各切り欠き部５２の底面は、軸方向Ｘに垂直な断面で円弧状に湾曲している。また、クランクピン孔３５の縁部を面取りすることによりクランクピン孔３５の周方向に延びる面取り部５３がそれぞれ設けられている。
【００５５】
続いて、このコンロッド１の製造方法を説明する。図１３は、本実施形態における製造方法を示すフローチャートである。
【００５６】
まず、チタン合金を用いて鍛造により、ロッド本体部１０、小端部２０および大端部３０を備えたコンロッド１の素体を形成する（ステップＳ１）。例えば、チタン合金のインゴットを用意し、このインゴットを熱間鍛造することによって、図１４および図１５に示すような板状部材６０および６２を形成する。その後、これらの板状部材６０および６２から、図１４および図１５中に点線で示すように切り出しを行う。介在物８の長手方向およびメタルフローは、圧延や鍛造などの塑性加工の際の変形方向に沿うように形成される。従って、塑性変形の方向とコンロッド素体の長手方向とが直交するようにコンロッド素体を形成することによって、介在物８の長手方向およびメタルフローを破断予定面Ａ（分割後の合わせ面Ｐ）に対して略平行とすることができる。
【００５７】
本実施形態では、材料のチタン合金として、組成がＴｉ−３Ａｌ−２Ｖ−Ｓ−ＲＥＭ（希土類元素、具体的にはＬａとＣｅのミッシュメタル）のチタン合金（例えば大同特殊鋼社製ＤＡＴ５２Ｆ）を用いる。
【００５８】
希土類元素および硫黄を含むチタン合金を用いることにより、これらの化合物を介在物としてチタン合金中に存在させることができ、それによって既に述べたように破断分割を容易に行うことができる。希土類元素の含有量は、０．０５ｗｔ％以上０．７ｗｔ％以下であることが好ましく、硫黄の含有量は、０．０５ｗｔ％以上０．２ｗｔ％以下であることが好ましい。
【００５９】
また、２．５ｗｔ％以上６．７５ｗｔ％以下のアルミニウムおよび１．６ｗｔ％以上４．５ｗｔ％以下のバナジウムを含むチタン合金は、硬さに優れるので、このようなチタン合金を用いることにより、強度の向上を図るとともに脆性破断を行いやすくすることができる。
【００６０】
次に、コンロッド１に機械加工を行う（ステップＳ２）。図１６は、機械加工の詳細な工程を示すフローチャートである。まず、コンロッド１の厚さ面（軸方向Ｘに垂直な面）を研削し（ステップＳ２１）、続いて、小端部２０および大端部３０にそれぞれピストンピン孔２５およびクランクピン孔３５を形成する（ステップＳ２２）。
【００６１】
次に、大端部３０のクランクピン孔３５の内周面に軸受け係止溝５１を形成し（ステップＳ２３）、その後、軸受け係止溝５１の両側に切り欠き部５２を形成する（ステップＳ２４）。続いて、クランクピン孔３５の縁部に面取り部５３を形成し（ステップＳ２５）、その後、コンロッド１の肩部３１ａ、３１ｂにそれぞれボルト孔３２を形成する（ステップＳ２６）。ピストンピン孔２５、クランクピン孔３５、軸受け係止溝５１、切り欠き部５２、面取り部５３およびボルト孔３２の形成は、切削により行う。
【００６２】
最後に、クランクピン孔３５の内周面に破断起点溝５０を形成する（ステップＳ２７）。本実施形態では、破断起点溝５０をワイヤカット放電加工により形成する。
【００６３】
ワイヤカット放電加工では、クランクピン孔３５の内周面の軸方向Ｘに沿って導電性ワイヤを配置し、この導電性ワイヤとクランクピン孔３５の内周面との間にパルス状の高電圧を印加する。それにより、導電性ワイヤとクランクピン孔３５の内周面との間にコロナ放電が引き起こされ、クランクピン孔３５の内周面が線状に削り取られる。その結果、クランクピン孔３５の内周面の中央部に、軸方向Ｘに直線状に延びる破断起点溝５０が形成される。ワイヤカット放電加工によれば、複数のコンロッド１に同時に破断起点溝５０を形成することができる。そのため、生産効率が向上する。なお、レーザ加工、切削等の他の機械加工により破断起点溝５０を形成してもよい。
【００６４】
また、コンロッド１の厚さ面の研削、ピストンピン孔２５およびクランクピン孔３５の形成、軸受け係止溝５１の形成、切り欠き部５２の形成、面取り部５３の形成、ボルト孔３２の形成および破断起点溝５０の形成は、図１６に例示した順序に限定されず、任意の順序で行うことができる。例えば、破断起点溝５０の形成後に軸受け係止溝５１、切り欠き部５２および面取り部５３を形成してもよい。
【００６５】
続いて、コンロッド１に対して熱処理を行う（図１３のステップＳ３）。本実施形態では、焼なまし処理、固溶化処理および時効処理を順次行う。それぞれの処理の条件の一例を表１に示す。また、表１には、焼なまし処理後と、固溶化処理および時効処理後のそれぞれについて、コンロッド１のロックウェル硬さ（ＨＲＣ）を併せて示している。
【００６６】
【表１】
2006308027.tif 000003
【００６７】
コンロッド１の強度を向上する観点および脆性破断を行いやすくする観点からは、熱処理後のロックウェル硬さが３３ＨＲＣ以上であることが好ましい。
【００６８】
続いて、コンロッド１に表面硬化処理を行い（ステップＳ４）、その後、大端部３０のボルト孔３２内に雌ねじ加工を行う（ステップＳ５）。表面硬化処理は、例えば、コンロッド１の表面に窒化クロムをＰＶＤ法によってコーティングすることによって行われる。
【００６９】
次に、コンロッド１の大端部３０をロッド部３３とキャップ部３４とに破断分割する（ステップＳ６）。
【００７０】
図１７に、破断分割の手法の一例を示す。図１７に示すように、水平方向に移動可能なスライダ２００、２０１の凸部をコンロッド１の大端部３０のクランクピン孔３５内に挿入し、スライダ２００、２０１の凸部間にくさび２０２を錘２０３により打ち込む。これにより、コンロッド１の大端部３０が破断起点溝５０を起点として破断予定面Ａに沿ってロッド部３３とキャップ部３４とに破断分割される。
【００７１】
なお、大端部３０を破断分割する工程の前に、予め大端部３０を所定の温度以下（例えば−４０℃以下）に冷却しておくことが好ましい。大端部３０の冷却は、例えば、コンロッド１を液体窒素に浸すことによって行うことができる。破断分割工程の前にこのような冷却工程を行うことにより、チタン合金製のコンロッド１の破断分割を容易に行うことができる。従来、このような冷却工程は、鋼製の破断分割型コンロッドに対して行われることはあった。鋼製のコンロッドの場合、荷重を加えられた際の破壊様式が延性破壊から脆性破壊に変化する温度（「延性―脆性遷移温度」と呼ばれる）が室温以下であるため、冷却工程を行うことによって破断分割を容易に行うことができるようになるからである。しかしながら、チタン合金では、この延性―脆性遷移温度がもともと室温以上である。そのため、冷却工程を行う意味は一見ないようにも思える。ところが、本願発明者が、このような技術常識にとらわれることなく敢えて冷却工程を行ったところ、チタン合金製のコンロッドについても破断分割が容易になることが実験的に確認された。この理由は、靭性が若干でも低下することによって破断分割が容易になったのではないかと推測される。
【００７２】
続いて、ロッド部３３の破断面Ｆとキャップ部３４の破断面Ｆとを位置合わせして接触させた状態でボルト孔３２にボルト４０を挿し込むことにより、ロッド部３３とキャップ部３４とを組み付ける（図１３のステップＳ７）。
【００７３】
次に、組み付けられたコンロッド１の小端部２０のピストンピン孔２５および大端部３０のクランクピン孔３５の内周面を研削する（ステップＳ８）。このようにして、分割型のコンロッド１が製造される。
【００７４】
その後、組み付けられたコンロッド１の大端部３０からボルト４０を外すことにより、ロッド部３３およびキャップ部３４を分解する（ステップＳ９）。最後に、分解されたロッド部３３およびキャップ部３４をクランクシャフトのクランクピンに組み付ける（ステップＳ１０）。
【００７５】
本実施形態の製造方法では、上述したように、介在物の長手方向が破断予定面に略平行なコンロッドを用意し、このコンロッドに対して破断分割を行うので、破断分割を容易に行うことができる。
【００７６】
図１８（ａ）〜（ｅ）に、実際に試作したコンロッド１の大端部３０の破断面の写真を示す。図１８（ｂ）、（ｃ）および（ｄ）は、図１８（ａ）中の丸で囲まれた部分１８Ｂ、１８Ｃおよび１８Ｄの拡大写真であり、図１８（ｅ）は、図１８（ｂ）中の丸で囲まれた部分１８Ｅの拡大写真である。介在物８およびメタルフローは、軸方向Ｘ（紙面上下方向）に平行である。図１８（ａ）〜（ｅ）に示すように、破断面Ｆの全面にわたって微細な凹凸を有する脆性破面が得られており、破断分割が好適に行われたことがわかる。
【００７７】
なお、本実施形態では、介在物の長手方向が破断予定面に対して略平行なコンロッドを用意する場合を例示したが、介在物の長手方向は、破断予定面に対して３０°以下の角度である限り傾斜していてもよい。
【００７８】
また、本実施形態では、図１１および図１２に示したように、クランクピン孔３５の内周面には、破断起点溝５０、軸受け係止溝５１および切欠き部５２が形成されている。これらを、破断分割の際の応力が破断起点溝５０に集中するような形状に形成すると、破断分割の際の「二重割れ」を防止することができるので、より好ましい。以下、より詳しく説明する。
【００７９】
図１９（ａ）、（ｂ）および（ｃ）に、破断起点溝５０、切り欠き部５２および軸受け係止溝５１の断面形状をそれぞれ示す。
【００８０】
図１９（ａ）に示すように、破断起点溝５０は、略平行に対向する面および半円形の底面から構成される。破断起点溝５０の深さＨ１は例えば０．５ｍｍであり、底面の曲率半径Ｒ１は例えば０．１ｍｍである。
【００８１】
図１９（ｂ）に示すように、切り欠き部５２は、円弧状の底面から構成される。切り欠き部５２の深さＨ２は例えば０．５ｍｍであり、底面の曲率半径Ｒ２は例えば６．５ｍｍである。
【００８２】
図１９（ｃ）に示すように、軸受け係止溝５１は円弧状の底面から構成される。軸受け係止溝５１の深さＨ３は例えば１．６ｍｍであり、底面の曲率半径Ｒ３は例えば６．５ｍｍである。
【００８３】
切り欠き部５２の深さＨ２および軸受け係止溝５１の深さＨ３は、破断起点溝５０の深さＨ１以上である。本実施の形態では、切り欠き部５２の深さＨ２は、破断起点溝５０の深さＨ１とほぼ等しく、軸受け係止溝５１の深さＨ３は、破断起点溝５０の深さＨ１よりも大きい。また、切り欠き部５２の底面の曲率半径Ｒ２は、破断起点溝５０の底面の曲率半径Ｒ１よりも大きく、軸受け係止溝５１の底面の曲率半径Ｒ３は、破断起点溝５０の底面の曲率半径Ｒ１よりも大きい。
【００８４】
一般に、応力集中係数αは下記式（１）により求められる。なお、式（１）において、Ｈは切り欠きの深さを表わし、Ｒは切り欠きの曲率半径を表わす。
【００８５】
α＝１＋２√（Ｈ／Ｒ）  …（１）
【００８６】
破断起点溝５０の深さＨ１が０．５ｍｍであり、曲率半径Ｒ１が０．１である場合には、上式（１）より応力集中係数αは５．５となる。また、切り欠き部５２の深さＨ２が０．５ｍｍであり、曲率半径Ｒ２が６．５ｍｍである場合には、上式（１）より応力集中係数αは１．６となる。また、軸受け係止溝５１の深さＨ３が１．６ｍｍであり、曲率半径Ｒ３が６．５ｍｍである場合には、上式（１）より応力集中係数αは２．０となる。
【００８７】
このように、破断起点溝５０の応力集中係数は切り欠き部５２および軸受け係止溝５１の応力集中係数よりも大きくなっている。
【００８８】
したがって、クランクピン孔３５の内周面の破断起点溝５０に応力が集中し、切り欠き部５２および軸受け係止溝５１では応力集中が緩和される。それにより、クランクピン孔３５の内周面の中央部に応力が集中する。
【００８９】
ここで、大端部３０の破断分割時の破断起点溝５０および切り欠き部５２の作用をより詳しく説明する。まず、切り欠き部５２が設けられていない場合の大端部３０において破断が進行する様子を図２０〜図２３を参照しながら説明し、続いて、切り欠き部５２が設けられている場合の大端部３０において破断が進行する様子を図２４〜図２６を参照しながら説明する。
【００９０】
図２０に示す大端部３０では、クランクピン孔３５の内周面の中央部に形成された破断起点溝５０の両側に１対の軸受け係止溝５１が形成されており、さらに、これらの軸受け係止溝５１の外側（クランクピン孔３５の内周面の両端部）にも破断起点溝５０が形成されている。
【００９１】
通常、応力は肉薄部分および端部に集中しやすい。大端部３０の中央部にボルト孔３２が設けられているので、クランクピン孔３５の内周面の中央部が肉薄部分となる。そのため、クランクピン孔３５の内周面の中央部および両端部に応力が集中する。
【００９２】
したがって、図２０に示す大端部３０では、破断の起点がクランクピン孔３５の内周面の中央部の破断起点溝５０および両端部の破断起点溝５０の３箇所となる。その結果、図２０に矢印で示すように、破断がクランクピン孔３５の内周面の中央部および両端部の３箇所から進行する。
【００９３】
この場合、図２１および図２２に示すように、クランクピン孔３５の内周面の中央部からの破断により形成される破断面ａとクランクピン孔３５の内周面の両端部からの破断により形成される破断面ｂとが異なる高さに発生すると、図２３（ａ）に示すように、破断面ａと破断面ｂとが間隔をおいて重なり合う領域３５０が生じ、二重割れが発生する。
【００９４】
なお、図２２に示すように、後の工程でクランクピン孔３５の内周面がＤ−Ｄ線まで研削される。また、従来の分割型コンロッドの製造方法では、破断分割後の工程でクランクピン孔３５の縁部がＥ−Ｅ線まで面取りされる。
【００９５】
次に、図２３（ｂ）に示すように、ロッド部３３とキャップ部３４とが分離されると、破断面ａと破断面ｂとの合流部Ｍに段差が生じる。図２１に示すように、合流部Ｍは、大端部３０の幅方向Ｙにおける中心線Ｌ１よりもクランクピン孔３５に近い位置に発生する。
【００９６】
その後、図２３（ｃ）に示すように、ロッド部３３とキャップ部３４とが組み付けられた後、Ｄ−Ｄ線までクランクピン孔３５の内周面が研削される。ロッド部３３とキャップ部３４とが分解されると、図２３（ｄ）に示すように、破断面ａと破断面ｂとが重なり合う領域３５０から破片３４１の欠落が起こる。
【００９７】
これに対し、図２４に示す大端部３０では、クランクピン孔３５の内周面の中央部に形成された破断起点溝５０の両側に１対の軸受け係止溝５１が形成されており、これらの軸受け係止溝５１の外側（クランクピン孔３５の両端部）に切り欠き部５２が形成されている。さらに、クランクピン孔３５の縁部には面取り部５３が形成されている。
【００９８】
切り欠き部５２の応力集中係数は、破断起点溝５０の応力集中係数に比べて小さいので、クランクピン孔３５の両端部での応力集中が緩和される。また、クランクピン孔３５の縁部には面取り部５３が形成されているので、クランクピン孔３５の縁部での応力集中が緩和される。そのため、クランクピン孔３５の内周面の中央部に応力が集中する。
【００９９】
したがって、図２４に示す例では、破断の起点がクランクピン孔３５の内周面の中央部の１箇所となる。その結果、図２４に矢印で示すように、破断がクランクピン孔３５の内周面の中央部の１箇所から進行する。
【０１００】
この場合、図２５に示すように、クランクピン孔３５の内周面の中央部からの破断により破断面Ｆが形成される。図２６（ａ）に示すように、１つの破断面Ｆによりロッド部３３とキャップ部３４とが破断分割され、二重割れが発生しない。
【０１０１】
したがって、図２６（ｂ）に示すように、ロッド部３３とキャップ部３４とが分離されたときに、破断面Ｆに段差が生じない。
【０１０２】
その後、図２６（ｃ）に示すように、ロッド部３３とキャップ部３４とが組み付けられた後に、Ｄ−Ｄ線までクランクピン孔３５の内周面が研削される。図２６（ｄ）に示すように、ロッド部３３とキャップ部３４とが分解された場合にも、破片の欠落が起こらない。
【０１０３】
このように、切り欠き部５２が設けられている場合、図２５に示すように、大端部３０の幅方向Ｙにおける中心線Ｌ１とクランクピン孔３５の内周面との間の領域に複数の破断面の重なり合う領域が存在しない。少なくとも軸方向Ｘに平行なボルト孔３２の接線Ｌ２とクランクピン孔３５の内周面との間の領域に複数の破断面の重なり合う領域が存在しない場合には、クランクピン孔３５の内周面の研削の際に破片が欠落することが防止される。
【０１０４】
上述したように、クランクピン孔３５の内周面に、破断の起点がクランクピン孔３５の内周面の１箇所となるような構造を形成すると、大端部３０が１つの破断面Ｆによりロッド部３３とキャップ部３４とに破断分割されるので、二重割れの発生を防止できる。したがって、破断面Ｆに大きな突起部が生じることが防止されるとともに破断面Ｆから破片が欠落することが防止される。その結果、ロッド部３３とキャップ部３４との組み付け時に高い真円度および真筒度が得られるとともに、製造不良品の発生率が低減される。
【０１０５】
なお、クランクピン孔３５の内周面に形成する構造は、ここで例示したものに限定されない。
【０１０６】
図２７に示す大端部３０では、クランクピン孔３５の内周面の中央部に形成された破断起点溝５０の両側に１対の軸受け係止溝５１が形成されているとともに、クランクピン孔３５の縁部に面取り部５３が形成されている。軸受け係止溝５１の外側の部分には破断起点溝５０および切り欠き部５２は形成されずに平坦面となっている。
【０１０７】
平坦面の応力集中係数は、破断起点溝５０の応力集中係数に比べて小さいので、クランクピン孔３５の内周面の両端部での応力集中が緩和される。また、クランクピン孔３５の縁部には面取り部５３が形成されているので、クランクピン孔３５の縁部での応力集中が緩和される。そのため、クランクピン孔３５の内周面の中央部に応力が集中する。
【０１０８】
したがって、破断の起点がクランクピン孔３５の内周面の中央部の１箇所となる。その結果、図２７に矢印で示すように、破断がクランクピン孔３５の内周面の中央部の１箇所から進行する。
【０１０９】
この場合、クランクピン孔３５の内周面の中央部からの破断により破断面が形成される。従って、大端部３０が１つの破断面によりロッド部３３とキャップ部３４とに破断分割されるので、二重割れが発生しない。
【０１１０】
図２８に示す大端部３０では、クランクピン孔３５の内周面の中央部に切り欠き部５２が形成されており、この切り欠き部５２の両側に１対の軸受け係止溝５１が形成されている。一方の軸受け係止溝５１の外側には破断起点溝５０が形成され、他方の軸受け係止溝５１の外側にはさらなる切り欠き部５２が形成されている。さらに、クランクピン孔３５の縁部には面取り部５３が形成されている。
【０１１１】
この場合、クランクピン孔３５の内周面のうち、切り欠き部５２が設けられている中央部および端部での応力集中が緩和される。また、クランクピン孔３５の縁部には面取り部５３が形成されているので、クランクピン孔３５の縁部での応力集中が緩和される。そのため、クランクピン孔３５の内周面の、破断起点溝５０が形成されている端部に応力が集中する。
【０１１２】
したがって、破断の起点がクランクピン孔３５の内周面の一端部の１箇所となる。その結果、図２８に矢印で示すように、破断がクランクピン孔３５の内周面の一端部の１箇所から進行する。
【０１１３】
この場合、クランクピン孔３５の内周面の一端部からの破断により破断面が形成される。従って、大端部３０が１つの破断面によりロッド部３３とキャップ部３４とに破断分割されるので、二重割れが発生しない。
【０１１４】
図２９に示す大端部３０では、クランクピン孔３５の内周面の中央部に形成された破断起点溝５０の両側に１対の軸受け係止溝５１が形成されており、これらの軸受け係止溝５１の外側に切り欠き部５２が形成されている。クランクピン孔３５の縁部には面取り部５３は形成されていない。
【０１１５】
切り欠き部５２の応力集中係数は、破断起点溝５０の応力集中係数に比べて小さいので、クランクピン孔３５の内周面の両端部での応力集中が緩和される。そのため、クランクピン孔３５の内周面の中央部に応力が集中する。
【０１１６】
したがって、破断の起点がクランクピン孔３５の内周面の中央部の１箇所となる。その結果、図２９に矢印で示すように、破断がクランクピン孔３５の内周面の中央部の１箇所から進行する。
【０１１７】
この場合、クランクピン孔３５の内周面の中央部からの破断により破断面が形成される。従って、大端部３０が１つの破断面によりロッド部３３とキャップ部３４とに破断分割されるので、二重割れが発生しない。
【０１１８】
本実施形態におけるコンロッド１は、自動車両用や機械用の各種の内燃機関（エンジン）に広く用いられる。図３０に、本実施形態の製造方法により製造されたコンロッド１を備えたエンジン１００の一例を示す。
【０１１９】
エンジン１００は、クランクケース１１０、シリンダブロック１２０およびシリンダヘッド１３０を有している。
【０１２０】
クランクケース１１０内にはクランクシャフト１１１が収容されている。クランクシャフト１１１は、クランクピン１１２およびクランクウェブ１１３を有している。
【０１２１】
クランクケース１１０の上に、シリンダブロック１２０が設けられている。シリンダブロック１２０には、円筒状のシリンダスリーブ１２１がはめ込まれており、ピストン１２２は、シリンダスリーブ１２１内を往復し得るように設けられている。
【０１２２】
シリンダブロック１２０の上に、シリンダヘッド１３０が設けられている。シリンダヘッド１３０は、シリンダブロック１２０のピストン１２２やシリンダスリーブ１２１とともに燃焼室１３１を形成する。シリンダヘッド１３０は、吸気ポート１３２および排気ポート１３３を有している。吸気ポート１３２内には燃焼室１３１内に混合気を供給するための吸気弁１３４が設けられており、排気ポート内には燃焼室１３１内の排気を行うための排気弁１３５が設けられている。
【０１２３】
ピストン１２２とクランクシャフト１１１とは、コンロッド１によって連結されている。具体的には、コンロッド１の小端部１０の貫通孔（ピストンピン孔）にピストン１２２のピストンピン１２３が挿入されているとともに、大端部２０の貫通孔（クランクピン孔）にクランクシャフト１１１のクランクピン１１２が挿入されており、そのことによってピストン１２２とクランクシャフト１１１とが連結されている。大端部２０の貫通孔の内周面とクランクピン１１２との間には、軸受けメタル１１４が設けられている。軸受けメタル１１４は、軸受け係止溝５１によって係止されている。
【０１２４】
図３０に示すエンジン１００は、本実施形態におけるチタン合金製の分割型コンロッド１を有しているので、軽量化、高燃費化および高出力化を実現できる。
【０１２５】
図３１に、図３０に示したエンジン１００を備えた自動二輪車を示す。
【０１２６】
図３１に示す自動二輪車では、本体フレーム３０１の前端にヘッドパイプ３０２が設けられている。ヘッドパイプ３０２には、フロントフォーク３０３が車両の左右方向に揺動し得るように取り付けられている。フロントフォーク３０３の下端には、前輪３０４が回転可能なように支持されている。
【０１２７】
本体フレーム３０１の後端上部から後方に延びるようにシートレール３０６が取り付けられている。本体フレーム３０１上に燃料タンク３０７が設けられており、シートレール３０６上にメインシート３０８ａおよびタンデムシート３０８ｂが設けられている。
【０１２８】
また、本体フレーム３０１の後端に、後方へ延びるリアアーム３０９が取り付けられている。リアアーム３０９の後端に後輪３１０が回転可能なように支持されている。
【０１２９】
本体フレーム３０１の中央部には、図３０に示したエンジン１００が保持されている。エンジン１００には、本実施形態におけるコンロッド１が用いられている。エンジン１００の前方には、ラジエータ３１１が設けられている。エンジン１００の排気ポートには排気管３１２が接続されており、排気管３１２の後端にマフラー３１３が取り付けられている。
【０１３０】
エンジン１００には変速機３１５が連結されている。変速機３１５の出力軸３１６に駆動スプロケット３１７が取り付けられている。駆動スプロケット３１７は、チェーン３１８を介して後輪３１０の後輪スプロケット３１９に連結されている。変速機３１５およびチェーン３１８は、エンジン１００により発生した動力を駆動輪に伝える伝達機構として機能する。
【０１３１】
図３１に示した自動二輪車は、本実施形態におけるコンロッド１が用いられたエンジン１００を備えているので、好適な性能が得られる。
【産業上の利用可能性】
【０１３２】
本発明によると、破断分割法によって容易に製造可能なチタン合金製の分割型コンロッドおよびその製造方法が提供される。
【０１３３】
本発明によるコンロッドは、各種の内燃機関（例えば自動車両用のエンジン）に広く用いられる。
【図面の簡単な説明】
【０１３４】
【図１】本発明の好適な実施形態におけるコンロッドの破断分割前の状態を模式的に示す斜視図である。
【図２】本発明の好適な実施形態におけるコンロッドの破断分割前の状態を模式的に示す正面図である。
【図３】本発明の好適な実施形態におけるコンロッドの破断分割後の状態を模式的に示す斜視図である。
【図４】本発明の好適な実施形態におけるコンロッドに含まれる介在物の顕微鏡写真である。
【図５】ロッド部とキャップ部との合わせ面近傍における介在物の様子を模式的に示す図である。
【図６】本発明の好適な実施形態におけるコンロッドのメタルフローを模式的に示す図である。
【図７】ロッド部とキャップ部との合わせ面近傍における介在物の様子を模式的に示す図である。
【図８】本発明の好適な実施形態におけるコンロッドのメタルフローを模式的に示す図である。
【図９】介在物の長手方向と合わせ面との関係を説明するための図である。
【図１０】（ａ）〜（ｃ）は、介在物の長手方向と合わせ面とのなす角の好適な範囲を説明するための図である。
【図１１】本発明の好適な実施形態におけるコンロッドの破断分割前の状態を模式的に示す斜視図である。
【図１２】図１１に示すコンロッドの一部を拡大して示す斜視図である。
【図１３】本発明の好適な実施形態におけるコンロッドの製造方法を示すフローチャートである。
【図１４】板状部材からコンロッドの素体を切り出す態様の一例を示す図である。
【図１５】板状部材からコンロッドの素体を切り出す態様の一例を示す図である。
【図１６】機械加工の詳細な工程を示すフローチャートである。
【図１７】破断分割の手法の一例を示す断面図である。
【図１８】（ａ）〜（ｅ）は、実際に試作したコンロッドの大端部の破断面を示す写真である。（ｂ）、（ｃ）および（ｄ）は、（ａ）中の丸で囲まれた部分１８Ｂ、１８Ｃおよび１８Ｄの拡大写真であり、（ｅ）は、（ｂ）中の丸で囲まれた部分１８Ｅの拡大写真である。
【図１９】（ａ）は破断起点溝の形状を示す断面図であり、（ｂ）は切り欠き部の形状を示す断面図であり、（ｃ）は軸受け係止溝の形状を示す断面図である。
【図２０】切り欠き部が設けられていない大端部の破断予定面における破断の進行を説明するための図である。
【図２１】切り欠き部が設けられていない大端部の破断面の状態を示す図である。
【図２２】図２１中のＣ部の拡大図である。
【図２３】（ａ）〜（ｄ）は、切り欠き部が設けられていない大端部の破断から内周面の研削までの工程を模式的に示す断面図である。
【図２４】切り欠き部が設けられている大端部の破断予定面における破断の進行を説明するための図である。
【図２５】切り欠き部が設けられている大端部の破断面の状態を示す図である。
【図２６】（ａ）〜（ｄ）は、切り欠き部が設けられている大端部の破断から内周面の研削までの工程を模式的に示す断面図である。
【図２７】二重割れの防止に好適な他の構造を有する大端部の破断予定面における破断の進行を示す模式図である。
【図２８】二重割れの防止に好適な他の構造を有する大端部の破断予定面における破断の進行を示す模式図である。
【図２９】二重割れの防止に好適な他の構造を有する大端部の破断予定面における破断の進行を示す模式図である。
【図３０】本発明の好適な実施形態におけるコンロッドを備えたエンジンの一例を模式的に示す断面図である。
【図３１】図３０に示すエンジンを備えた自動二輪車を模式的に示す断面図である。
【図３２】従来の分割型コンロッドを模式的に示す正面図である。
【図３３】従来のコンロッドのメタルフローを模式的に示す図である。
【図３４】特許文献２に開示されているコンロッドのメタルフローを模式的に示す図である。
【符号の説明】
【０１３５】
１    コンロッド
８    介在物
１０    ロッド本体部
２０    小端部
２５    ピストンピン孔
３０    大端部
３１ａ、３１ｂ    肩部
３２    ボルト孔
３３    ロッド部
３４    キャップ部
３５    クランクピン孔
４０    ボルト
５０    破断起点溝
５１    軸受け係止溝
５２    切り欠き部
５３    面取り部
１００    エンジン
【図１】
2006308027.tif 000004
【図２】
2006308027.tif 000005
【図３】
2006308027.tif 000006
【図５】
2006308027.tif 000007
【図６】
2006308027.tif 000008
【図７】
2006308027.tif 000009
【図８】
2006308027.tif 000010
【図９】
2006308027.tif 000011
【図１０】
2006308027.tif 000012
【図１１】
2006308027.tif 000013
【図１２】
2006308027.tif 000014
【図１３】
2006308027.tif 000015
【図１４】
2006308027.tif 000016
【図１５】
2006308027.tif 000017
【図１６】
2006308027.tif 000018
【図１７】
2006308027.tif 000019
【図１９】
2006308027.tif 000020
【図２０】
2006308027.tif 000021
【図２１】
2006308027.tif 000022
【図２２】
2006308027.tif 000023
【図２３】
2006308027.tif 000024
【図２４】
2006308027.tif 000025
【図２５】
2006308027.tif 000026
【図２６】
2006308027.tif 000027
【図２７】
2006308027.tif 000028
【図２８】
2006308027.tif 000029
【図２９】
2006308027.tif 000030
【図３０】
2006308027.tif 000031
【図３１】
2006308027.tif 000032
【図３２】
2006308027.tif 000033
【図３３】
2006308027.tif 000034
【図３４】
2006308027.tif 000035
【図４】
2006308027.tif 000036
【図１８】
2006308027.tif 000037